(57)【要約】【課題】粒径が小さい微粒子の捕集率を高め、且つ微粒子の存在を可視化できるワイピングシートを提供すること。【解決手段】本発明のワイピングシートは、第１の繊維及び第１の繊維よりも細径の第２の繊維を少なくとも含み、これらの繊維が交絡してなる繊維集合体を備え、ワイピング面として用いられる第１の面と、該第１の面の反対側に位置する第２の面とを有する。第２の繊維の存在割合が、第２の面よりも、第１の面で高くなっている。第１の面側に、巨視的パターンからなる第２の繊維の集合体が複数配されている。第１の面における、第２の繊維の集合体の占める面積比率が２０％以上８０％以下であり、第２の繊維の集合体が、粒径２５μｍ以下の粒子を捕集したことのインジケータとして機能するように構成されている。【選択図】図４
2019063015.tif 000002
【特許請求の範囲】
【請求項１】
第１の繊維及び第１の繊維よりも細径の第２の繊維を少なくとも含み、これらの繊維が交絡してなる繊維集合体を備え、ワイピング面として用いられる第１の面と、該第１の面の反対側に位置する第２の面とを有するワイピングシートであって、
第２の繊維の存在割合が、第２の面よりも、第１の面で高くなっており、
第１の面側に、巨視的パターンからなる第２の繊維の集合体が複数配されており、
前記第１の面における、前記第２の繊維の集合体の占める面積比率が２０％以上８０％以下であり、該第２の繊維の集合体が、粒径２５μｍ以下の粒子を捕集したことのインジケータとして機能するように構成されている、ワイピングシート。
【請求項２】
ワイピング液を含浸させた前記ワイピングシートの第１の面でＪＩＳ  Ｚ  ８９０１に規定される試験用粉体１１種を１畳当たり０．６ｇ散布したフローリング床をワイピングした時に、粒径１０ｎｍ〜１μｍの粒子の捕集率が６０％以上であり、
ＪＩＳ  Ｚ  ８９０１に規定される試験用粉体１１種を１畳当たり０．６ｇ散布したフローリング床を平均繊維径１０μｍ〜１５μｍの繊維からなるシートでワイピングし、然る後に、ワイピング液を含浸させた前記ワイピングシートの第１の面で前記フローリング床をワイピングすると、前記第２の繊維の集合体が前記試験用粉体によって変色するように構成されている、請求項１に記載のワイピングシート。
【請求項３】
ワイピング後の前記ワイピングシートを乾燥状態にしたときの、
波長３５０ｎｍにおける光透過率の減少率が５０％以上９０％以下であり、
波長５５０ｎｍにおける光透過率の減少率が３０％以上８０％以下であり、
波長７５０ｎｍにおける光透過率の減少率が３０％以上８０％以下である、請求項２に記載のワイピングシート。
【請求項４】
前記第２の繊維の集合体が一方向に連続して延びるように複数条配されている、請求項１ないし３のいずれか一項に記載のワイピングシート。
【請求項５】
前記第１の面側に複数の凸部が散点状に形成されている、請求項１ないし４のいずれか一項に記載のワイピングシート。
【発明の詳細な説明】
【技術分野】
【０００１】
本発明は、ワイピングシートに関する。
【背景技術】
【０００２】
近年、環境汚染に対する関心の高まりから、大気に浮遊したり、床や壁に付着しているＰＭ２．５やＰＭ１．０等の直径数μｍの微粒子が着目され、これらの有害性が懸念されている。このような微粒子を除去するために、例えば特許文献１には、１ミクロン未満であるナノ繊維ウェブと、該ナノ繊維ウェブと向かい合わせにある上流マイクロファイバーウェブとを含む濾過媒体及びエアフィルターが開示されている。この濾過媒体は、質量平均直径が０．２６ミクロンの微粒子物質をガス流から除去可能であることが同文献に記載されている。
【０００３】
特許文献２には、微粒子の捕集率を向上させるために、ポリエステル等の合繊糸から形成される基材にエチレン無水マレイン酸を０．０２〜２重量％担持させたクリーンルーム用ワイプ供給製品が開示されている。
【先行技術文献】
【特許文献】
【０００４】
【特許文献１】特表２０１１−５１６２６１号公報
【特許文献２】特表２０１３−５０２９９６号公報
【発明の概要】
【発明が解決しようとする課題】
【０００５】
ところで、フローリングや家具などの硬質表面を清拭する物品として、極細繊維を含む不織布からなるワイピングシートがしばしば用いられる。上述した特許文献１には極細繊維に関する技術が記載されているが、これらの文献に記載の極細繊維を含む繊維集合体は、エアフィルターへの応用を目的としており、清拭や清掃を目的とした場合の繊維集合体の機能性に関しては言及されていない。
【０００６】
また上述した特許文献２は、ワイピングシートに関する技術であるが、極細繊維は含まれていない。そのため、特許文献２に開示されているシートをクリーンルーム以外の場所や物品の清拭に使用した場合、清掃後におけるワイピングシートのワイピング面の変色が、微粒子由来の汚れに起因するものであるか、又は一般的な清掃方法で除去可能な粒径の大きい粒子由来の汚れに起因するものであるかを目視で判別することは非常に困難である。
【０００７】
したがって本発明の課題は、微粒子の捕集率を高めるとともに、微粒子の存在を可視化できるシートを提供することにある。
【課題を解決するための手段】
【０００８】
本発明は、第１の繊維及び第１の繊維よりも細径の第２の繊維を少なくとも含み、これらの繊維が交絡してなる繊維集合体を備え、ワイピング面として用いられる第１の面と、該第１の面の反対側に位置する第２の面とを有するワイピングシートであって、
第２の繊維の存在割合が、第２の面よりも、第１の面で高くなっており、
第１の面側に、巨視的パターンからなる第２の繊維の集合体が複数配されており、
前記第１の面における、前記第２の繊維の集合体の占める面積比率が２０％以上８０％以下であり、該第２の繊維の集合体が、粒径２５μｍ以下の粒子を捕集したことのインジケータとして機能するように構成されている、ワイピングシートを提供するものである。
【発明の効果】
【０００９】
本発明によれば、粒径が小さい微粒子の捕集率を高め、且つ捕集された微粒子の存在を可視化できるワイピングシートを提供することができる。
【図面の簡単な説明】
【００１０】
【図１】図１は、本発明のワイピングシートの縦断面の模式図である。
【図２】図２（ａ）ないし（ｃ）は、本発明のワイピングシートの第２の繊維の集合体の実施形態を、第１の面側から見た斜視図である。
【図３】図３は、本発明のワイピングシートの製造に用いられる製造装置の模式図である。
【図４】図４は、実施例１及び比較例１のワイピングシートおける、ワイピング後の第１の面の写真である。
【図５】図５は、実施例１及び比較例１のワイピングシートにおける光透過性を評価したグラフである。
【発明を実施するための形態】
【００１１】
以下、本発明のワイピングシートをその好ましい実施形態に基づき説明する。本発明においてワイピングとは、清掃及び清拭の両方の意味を含むものであり、例えば、床面、壁面、天井及び柱等の建物の清掃、建具や備品の清掃、物品の拭き取り、身体及び身体に係る器具の清拭等が含まれる。なお、本明細書において、単に「ワイピングシート」という場合には、文脈に応じ、ワイピング液が担持されているものと、ワイピング液が担持されていないものとを指す。
【００１２】
本発明のワイピングシートは繊維集合体からなる。繊維集合体を構成する繊維は、第１の繊維及び第１の繊維よりも細径の第２の繊維を少なくとも含む。第１の繊維及び第２の繊維は、第１の繊維どうし、第２の繊維どうし、及び第１の繊維と第２の繊維とが交絡して前記の繊維集合体を形成している。本発明のワイピングシートは、ワイピング液が含浸されていない繊維集合体であってもよく（以下、この態様を「乾式」ともいう。）、ワイピング液が含浸された繊維集合体であってもよく（以下、この態様を「湿式」ともいう。）、或いは該繊維集合体に加えて他の部材を有するものであってもよい。
【００１３】
ワイピングシートに使用する繊維集合体は、第１及び第２の繊維の交絡を主体として複合化された繊維集合体である。ここで、ワイピングシートにおけるワイピング面を表面又は第１の面、ワイピング面と反対側の面を裏面又は第２の面とも称す。また、ワイピング面の反対側の繊維集合体に少なくともワイピング液を担持するとは、ワイピング面の反対側の繊維集合体にワイピング液を含む態様であって、ワイピング面側の繊維集合体にもその空隙にワイピング液を含む態様をも含む。なお、好ましくは、ワイピング液を担持する量は、ワイピング面の反対側の繊維集合体に担持する量の方が多い。
【００１４】
図１には、本発明のワイピングシートに備えられた繊維集合体の縦断面が示されている。同図に示すとおり、ワイピングシート１における繊維集合体１Ａは、第１の繊維１１及び第１の繊維よりも細径の第２の繊維１２を含んで構成されている。またワイピングシート１は、第１の面１Ｆと、第１の面１Ｆと反対側に位置する第２の面１Ｒとを有する。ワイピングシートにおける第１の面１Ｆは、ワイピングシートの使用時におけるワイピング面として供される。図１に示すとおり、同図の上側に繊維径の細い繊維である第２の繊維１２が存在しており、これがワイピング面１Ｆ（第１の面１Ｆ）である。したがって、同図の下側が、ワイピング面の反対側に位置する面１Ｒ（第２の面１Ｒ）である。
【００１５】
図１に示すとおり、ワイピングシート１は、その縦断面視において、第１の繊維１１と第２の繊維１２との存在箇所が偏在している。詳細には、ワイピングシート１は、第２の繊維１２の存在割合が、ワイピング面の反対側の面である第２の面１Ｒ（同図下側）よりも、ワイピング面である第１の面１Ｆ（同図上側）で高くなっている。またワイピング面では、第２の繊維１２がその存在割合が高い状態を維持しながら面方向にわたり存在している。この構成を採用することによって、粒径が小さい微粒子の捕集率を高めることができるとともに、後述するワイピング液をワイピングシートに多量に且つ安定的に担持させることができる。
【００１６】
前記の利点を一層顕著にする観点から、空隙も含めたワイピングシートの面のうち、ワイピング面における第２の繊維の占める面積比率は、３５％以上９９％以下が好ましく、４０％以上９８％以下がより好ましく、４５％以上９７％以下が更に好ましい。一方、ワイピング面と反対側の面における第２の繊維の占める面積比率は、０．５％以上４０％以下が好ましい。ワイピング面における第２の繊維の占める面積は、例えば、ワイピング面を撮像した画像もしくは写真等から繊維径の細い繊維の占める面積を測定することで求める。以下、繊維の占める面積は、前記と同様にして求めることができる。したがって、面積比は繊維の占める面積を測定対象となる面積で除した値となる。なお、％表示の場合は除した値の１００倍となる。
【００１７】
ここで、例えば、前記面積比率３５％以上９９％以下における上限の９９％のうちの残りの１％は空隙である。この空隙は、ワイピング面に対してワイピング液が放出されるために必要である。この空隙の割合を調整することで、強く拭いても、ワイピング対象面の汚れを拭き取るのに放出されるワイピング液の量を必要量に抑えることができる。また、ワイピング面と反対側の面における第２の繊維の占める面積比率を前記のようにすることで、結果的に空隙が多くなり、ワイピング液の担持量が増加する。前記ワイピング面における第２の繊維の占める面積比率が少なすぎるとワイピング液が必要量以上に放出されてしまう。そのため、拭くことが可能な面積が狭くなる。
【００１８】
ワイピングシートは、その厚さ方向に関し、ワイピング面と平行な仮想面を考えたときに、その仮想面において、第２の繊維の占める面積比率が、ワイピング面の反対側の厚さ方向に向かって、階段状に、連続的に、又はその組み合わせで減少していることが好ましい。特に、ワイピング面と反対側の面を基準として、ワイピングシートの厚さ方向に沿って、ワイピングシートの厚さの５０％以上１００％以下にわたる部位について、ワイピング面と平行な仮想面における第２の繊維の占める面積比率を５０％以上１００％以下の範囲とすることで、ワイピング液の担持量を高めることができる。ここで、第２の繊維の占める面積比率を５０％以上１００％以下の範囲とする前記の厚さの比率は、１％以上９０％以下が好ましく、５％以上７０％以下がより好ましく、７％以上５０％以下が更に好ましい。なお、前記のように好ましい厚さの比率とすることで、粒径が小さい微粒子の捕集率を高めるとともに、ワイピング対象面の汚れを拭き取るのに放出されるワイピング液を必要量放出することができる。
【００１９】
ここで、ワイピングシートの内部の情報を得るには、共焦点レーザー顕微鏡が利用できる。共焦点レーザー顕微鏡を使用することで、試料内部のスペクトルが得られ、例えば、試料を深さ方向にラマンイメージングすることで、試料内部における成分分布を非破壊で観察することができる。
【００２０】
ワイピングシートは、後述するワイピング液を担持する保液層とワイピング液の放出層との少なくとも２層からなり、放出層がワイピング面を含むことが好ましい。特に、多くのワイピング液を担持するためには、前記のように、ワイピング面と反対側の面を基準として、ワイピングシートの厚さ方向に沿って、ワイピングシートの厚さの５０％以上１００％以下にわたる部位について、ワイピング面と平行な面における第２の繊維の占める面積比率を１％以上１００％以下の範囲とする。これによって、ワイピング液の多くを担持する保液層とすることができる。一方、放出層は、ワイピング面を含む保液層以外の部分である。
【００２１】
ところで、ワイピングシートを屋内外の清掃に用いる場合、ワイピングの対象となる汚れは、その由来や粒径等が異なるものが混在して床や壁などに付着している。しかしながら、ワイピングシートのワイピング面は汚れの捕集によって略一様に変色するので、ワイピングシートの使用者がワイピング後のワイピング面を視認したのみでは、その変色がどの汚れに起因したものかを判別することは非常に困難である。特に、ＰＭ２．５やＰＭ１．０等の粒径が小さい微粒子に起因した汚れは、有害性が懸念されているので、このような微粒子に起因した汚れの除去効率を高めるとともに、捕集された微粒子の存在を容易に判別できる必要がある。
【００２２】
ワイピングによってＰＭ２．５やＰＭ１．０等の微細な粒子の捕集効率を高めるためには、ワイピング面に太径の繊維である第１の繊維１１を配するよりも、細径である第２の繊維１２を配することが有利である。尤も、ワイピング面である第１の面１Ｆの全域に第２の繊維１２が配されているのみでは、微細な粒子が第１の面１Ｆの略全域に捕集されてしまうので、該粒子が捕集できたことを判別できるようなインジケータとして機能させることは容易でない。そこで本発明者が鋭意検討した結果、ワイピングシートのワイピング面である第１の面１Ｆに、巨視的なパターンからなる第２の繊維１２の集合体２２（以下「第２繊維集合体２２」ともいう。）を複数配するとともに、隣り合う第２繊維集合体２２間において第１の繊維の集合体２１（以下「第１繊維集合体２１」ともいう。）を存在させることが有利であることが判明した。これによって、微細な粒子が第２繊維集合体２２によって効率的に捕集されるとともに、第２繊維集合体２２と第１繊維集合体２１との間で微細な粒子の捕集能力に差があることに起因する捕集後の色のコントラストによって、第２繊維集合体２２に、微細な粒子の捕集の有無を容易に判別できるインジケータとしての機能を発揮させることができることを見出した。つまり本実施形態においては、第２繊維集合体２２が、ＰＭ２．５やＰＭ１．０等といった粒径２５μｍ以下の粒子を捕集したことのインジケータとして機能するように構成されている。
【００２３】
詳細には、図２（ａ）ないし（ｃ）に示すように、本発明のワイピングシート１は、そのワイピング面である第１の面１Ｆ側に第２繊維集合体２２が互いに離間して複数配されていることが好ましい。隣り合う第２繊維集合体２２間においては、第１繊維集合体２１が露出している。
【００２４】
図１に示すとおり、ワイピング面である第１の面１Ｆ側に第２繊維集合体２２が存在している部位においては、第１の面１Ｆ及びその近傍の領域に、第２の繊維１２が偏在しており、該領域においては実質的に第２の繊維１２のみが存在しており、第１の繊維１１は実質的に存在していない。これに対し、第２の面１Ｒ及びその近傍の領域には第１の繊維１１が偏在しており、該領域においては実質的に第１の繊維１１のみが存在しており、第２の繊維１２は実質的に存在していない。ワイピングシート１をその厚み方向に沿って見たとき、第１の繊維１１及び第２の繊維１２の存在割合は、図１に示すように第１の面１Ｆから第２の面１Ｒに向けてステップ状に変化しているか、又は連続的に変化している。
【００２５】
一方、隣り合う第２繊維集合体２２の間においては、第１の面１Ｆから第２の面１Ｒまでの全域にわたり実質的に第１の繊維１１のみが存在しており、第２の繊維１２は実質的に存在していない。
【００２６】
このように、ワイピングシート１においては、その厚み方向に沿って見たときに、第２の繊維１２の存在割合が、第２の面１Ｒよりも第１の面１Ｆで高くなっており、且つ第１の面１Ｆを平面視したときに、第１繊維集合体２１が露出している領域と、第２繊維集合体２２が露出している領域とが海島構造で混在している。この海島構造は、図２（ａ）ないし（ｃ）に示す実施形態では、第１繊維集合体２１からなる海構造中に、第２繊維集合体２２からなる島構造が存在しているものであるが、本発明はこれに限られず、第２繊維集合体２２からなる海構造中に、第１繊維集合体２１からなる島構造が存在していてもよい。
【００２７】
図２（ａ）ないし（ｃ）に示すように、第２繊維集合体２２は、第１の面１Ｆ側から見て、巨視的パターンを形成するように配されている。第１の面１Ｆに配されている第２繊維集合体２２は、巨視的パターンとして視認可能な構成となっていれば、その形状及び配置位置は特に制限されない。「巨視的パターン」とは、ワイピングシートを目視した場合に、その外形が視認できる程度の大きさを有するパターンのことである。第２繊維集合体２２は、例えば図２（ａ）に示すように、ストライプ状に一方向に連続して延びるように複数条配されていてもよく、また図２（ｂ）及び（ｃ）に示すように、菱形状又は円形状に複数配されていてもよい。その他の形状としては、三角形、四角形、五角形、六角形等の多角形状や、楕円形状、波形状、あるいはこれらの組み合わせであってもよい。また第２繊維集合体２２の配置位置は、第２繊維集合体２２がそれぞれ等間隔で配置されていてもよく、等間隔になっていなくてもよい。
【００２８】
第２繊維集合体２２は、ワイピングシート１の第１の面１Ｆにおける面積比率が、２０％以上占めるように構成されていることが好ましく、４０％以上占めるように構成されていることがより好ましく、また８０％以下占めるように構成されていることが好ましく、６０％以下占めるように構成されていることがより好ましい。第２繊維集合体２２がこのような面積比率であることによって、粒径が小さい微粒子の捕集率を高めることができるとともに、微粒子の存在が巨視的パターンとして容易に可視化できるようになる。
【００２９】
第２繊維集合体２２は細径の繊維である第２の繊維のみで構成されているので、第２繊維集合体２２が配されている部分は繊維密度が高く、ワイピング対象面に対して細径繊維の接触する面積が大きくなる。このことに起因して、本発明のワイピングシートは、平均繊維径が１０μｍ〜１５μｍ程度の繊維のみからなるワイピングシートでは捕集しきれていなかった粒径２５μｍ以下の粒子をより捕集しやすくなることに加えて、該粒子の存在及び捕集状況を第２繊維集合体２２の変色として可視化することができる。つまり、第２繊維集合体２２が、粒径２５μｍ以下の粒子を捕集したことのインジケータとして機能する。なお、本明細書における変色とは、第２繊維集合体２２の本来有する色が異なる色に変化することをいい、具体的には、黄変、赤変、褐変、黒変等といった、土や砂などの土壌由来の粒子に起因した色の変化をいう。
【００３０】
本発明のワイピングシート１は、土ぼこり等の粉じんを想定した粉体である、ＪＩＳ  Ｚ  ８９０１に規定される試験用粉体１１種（以下、単に「試験用粉体１１種」ともいう。）を１畳当たり０．６ｇ散布したフローリング床をワイピングしたときに、粒径１０ｎｍ〜１μｍの粒子の捕集率が６０％以上であることが好ましく、７０％以上であることがより好ましく、またその上限は高ければ高いほど好ましいが、９９％以下であることが好ましく、９５％以下であることがより好ましい。試験用粉体１１種は、その粒径分布が１０μｍ未満の粒子で構成されているので、本発明のワイピングシートを屋内外で使用したときにおける微粒子汚れの捕集効率と略同一視することができる。
【００３１】
平均粒径が数μｍ以下である微粒子を捕集できていることを容易に可視化する観点から、まず、試験用粉体１１種を１畳当たり０．６ｇ散布したフローリング床を平均繊維径１０μｍ〜１５μｍの繊維からなるシートでワイピングして（以下、この作業を「コンディショニング」ともいう。）、その後に、本発明のワイピングシート１の第１の面１Ｆで更にフローリング床をワイピングする（以下、この作業を「再ワイピング」ともいう。）と、第２繊維集合体２２が変色するように構成されていることが好ましい。この場合、第２繊維集合体２２の変色は、試験用粉体１１種に含まれる粒子に起因するものである。
【００３２】
第２繊維集合体２２の変色を定量化する観点から、上述したコンディショニングを行った後に、再ワイピングを行った後の本発明のワイピングシート１は、その乾燥状態において、特定の波長領域における光透過率が減少するようになっていることが好ましい。詳細には、再ワイピング実施後における本発明のワイピングシート１は、その乾燥状態において、波長３５０ｎｍにおける光透過率の減少率が５０％以上であることが好ましく、５５％以上であることがより好ましく、６０％以上であることが更に好ましく、また９０％以下であることが好ましく８５％以下であることがより好ましく、８０％以下であることが更に好ましい。本明細書における「乾燥状態」とは、ワイピングシートに含まれる水分量が３質量％以下であることをいう。
【００３３】
同様の観点から、再ワイピング実施後における本発明のワイピングシート１は、その乾燥状態において、波長５５０ｎｍにおける光透過率の減少率が、３０％以上であることが好ましく、３５％以上であることがより好ましく、４０％以上であることが更に好ましく、また８０％以下であることが好ましく、７５％以下であることがより好ましく、７０％以下であることが更に好ましい。また、波長７５０ｎｍにおける光透過率の減少率が、３０％以上であることが好ましく、３５％以上であることがより好ましく、４０％以上であることが更に好ましく、また８０％以下であることが好ましく、７５％以下であることがより好ましく、７０％以下であることが更に好ましい。
【００３４】
なお光透過率とは、特定の厚みを有する繊維集合体における入射光に対する透過光の強度比の百分率のことをいう。光透過率の減少率とは、未使用の本発明のワイピングシート１を乾燥状態にしたときの光透過率をａ（％）とし、再ワイピング実施後におけるワイピングシートを乾燥状態にしたときの光透過率をｂ（％）としたときに、１００×（ａ−ｂ）／ａで表される百分率（％）のことである。
【００３５】
上述した各波長における光透過率を測定する方法としては、少なくとも３５０ｎｍ、５５０ｎｍ及び７５０ｎｍの各波長成分を発生できる装置を用いて測定すれば特に制限されず、例えば分光光度計や、実施例にて詳述する光透過率測定装置等によって測定することができる。測定対象となるワイピングシートが繊維集合体１Ａからなる場合には、ワイピングシート自体をそのまま測定に供する。測定対象となるワイピングシートが繊維集合体１Ａに加えて他の部材を有するときには、該他の部材を除去した後のシートを測定対象とする。光透過率の測定方法については、後述する実施例にて詳述する。
【００３６】
第２繊維集合体２２における微粒子の捕集率の向上及び微粒子の存在の可視化に加えて、ワイピングシートのワイピング時の操作性を向上させる観点から、図２（ａ）ないし（ｃ）に示すように、第１の面１Ｆ側に複数の凸部１Ｐが形成されていることが好ましい。同図に示す凸部１Ｐは、第２繊維集合体２２を含む第１の面１Ｆの全体に、第１の面１Ｆ側に突出するように、散点状に形成されている。同図に示す態様の他に、凸部１Ｐは、第１の面１Ｆにおいて、第２繊維集合体２２にのみ形成されていてもよい。
【００３７】
ワイピングシートを構成する繊維は、繊維径の異なる少なくとも２種の繊維である。繊維は、ポリエステル、ポリアミド、ポリオレフィン、セルロース繊維や、各種金属、ガラス、鉱物を原料とする繊維が代表的である。このうち、ポリエステル、ポリアミド、ポリオレフィン、セルロース繊維を原料とすることが好ましい。
【００３８】
ポリエステルは、ポリマー主鎖にエステル結合を有する構造であれば特に制限されない。ポリエステルとしては、例えばポリエチレンテレフタレート（ＰＥＴ）、ポリトリメチレンテレフタレート（ＰＴＴ）、ポリブチレンテレフタレート（ＰＢＴ）、ポリエチレンナフタレート（ＰＥＮ）、ポリブチレンナフタレート（ＰＢＮ）が挙げられる。
【００３９】
ポリオレフィンは、エチレン性不飽和基を有するモノマーから得られるものである。ポリオレフィンとしては、例えばポリエチレン、ポリプロピレン、エチレン−プロピレン共重合体、ポリ酢酸ビニル、エチレン−酢酸ビニル共重合体、ポリビニルアルコールの環状アセタール、アクリル樹脂（アクリル樹脂、メタクリル樹脂を含む）、ポリ塩化ビニルが挙げられる。ポリオレフィンは、上記のように、ホモポリマーでもコポリマーでも構わない。
【００４０】
ポリアミドは、ポリマー主鎖に、アミド結合を有する構造であればどのようなポリアミドでも構わない。例えば、ナイロン６、ナイロン１１、ナイロン１２のような重縮合ナイロン、ナイロン６６、ナイロン６１０、ナイロン６１２、ナイロン６Ｔ、ナイロン６Ｉ、ナイロン９Ｔ、ナイロンＭ５Ｔのような共縮合ナイロンが挙げられる。また、下記のジアミン成分とジカルボン酸成分で得られるポリアミドが挙げられる。
【００４１】
ジアミン成分としては、テトラメチレンジアミン、ペンタメチレンジアミン、２−メチルペンタンジアミン、ヘキサメチレンジアミン、ヘプタメチレンジアミン、オクタメチレンジアミン、ノナメチレンジアミン、デカメチレンジアミン、ドデカメチレンジアミン、２，２，４−トリメチル−ヘキサメチレンジアミン、２，４，４−トリメチルヘキサメチレンジアミン等の脂肪族ジアミン化合物が挙げられる。また、１，３−ビス（アミノメチル）シクロヘキサン、１，４−ビス（アミノメチル）シクロヘキサン、１，３−ジアミノシクロヘキサン、１，４−ジアミノシクロヘキサン、ビス（４−アミノシクロヘキシル）メタン、２，２−ビス（４−アミノシクロヘキシル）プロパン、ビス（アミノメチル）デカリン、ビス（アミノメチル）トリシクロデカン等の脂環式ジアミン化合物が挙げられる。更に、メタキシリレンジアミン、パラキシリレンジアミン、ビス（４−アミノフェニル）エーテル、パラフェニレンジアミン、ビス（アミノメチル）ナフタレン等の芳香環を有するジアミン化合物が挙げられる。
【００４２】
カルボン酸成分としては、コハク酸、グルタル酸、ピメリン酸、スベリン酸、アゼライン酸、アジピン酸、セバシン酸、ウンデカン二酸、ドデカン二酸等の脂肪族ジカルボン酸化合物が挙げられる。また、イソフタル酸、テレフタル酸、オルソフタル酸等のフタル酸化合物が挙げられる。更に、１，２−ナフタレンジカルボン酸、１，３−ナフタレンジカルボン酸、１，４−ナフタレンジカルボン酸、１，５−ナフタレンジカルボン酸、１，６−ナフタレンジカルボン酸、１，７−ナフタレンジカルボン酸、１，８−ナフタレンジカルボン酸、２，３−ナフタレンジカルボン酸、２，６−ナフタレンジカルボン酸、２，７−ナフタレンジカルボン酸等のナフタレンジカルボン酸化合物が挙げられる。
【００４３】
ナイロン類も含め、これらのジアミン成分とジカルボン酸成分はそれぞれにおいて、単独でも併用してもよい。
【００４４】
セルロース繊維は天然繊維でも合成繊維でもよく、合成繊維としては、例えば、セルロースのアセテート等のアシレート繊維や、レーヨン等が挙げられる。
【００４５】
また、これらの混合繊維、例えば、ポリエチレン／ポリエチレンテレフタレート、ポリプロピレン／ポリエチレンテレフタレートなども挙げられる。
【００４６】
本発明では、上記繊維のなかでも、ポリエチレンテレフタレート、ポリプロピレン、アクリル樹脂、ナイロン類及びセルロース繊維がより好ましい。アクリル樹脂は、アクリル酸若しくはそのエステル、又はメタクリル酸若しくはそのエステルから得られる繰り返し単位を有するものが好ましい。
【００４７】
繊維の繊維長、すなわち、本発明で使用する繊維全体の平均繊維長は、繊維の製造方法によるが、一般に１ｍｍ以上１００ｍｍ以下が好ましく、１０ｍｍ以上９０ｍｍ以下がより好ましく、２０ｍｍ以上６０ｍｍ以下が更に好ましい。
【００４８】
第１の繊維の直径は、１０μｍ以上３０μｍ以下が好ましく、１５μｍ以上２５μｍ以下がより好ましい。一方、第２の繊維の直径は、０．１μｍ以上９μｍ以下が好ましく、０．５μｍ以上５μｍ以下がより好ましい。
【００４９】
繊維径の異なる繊維である第１の繊維及び第２の繊維は、互いに同じ成分の繊維であっても、異なった成分の繊維であっても構わないが、本発明では異なる成分の繊維が好ましい。また、繊維長においても、互いの繊維で異なっても同じでも構わないが、本発明では同じ繊維長の繊維が好ましい。
【００５０】
ワイピングシートを構成する第１の繊維１１及び第２の繊維１２が交絡してなる繊維集合体１Ａの坪量は、５０ｇ／ｍ２以上が好ましく、５５ｇ／ｍ２以上がより好ましく、６０ｇ／ｍ２以上が更に好ましい。また繊維集合体１Ａの坪量は、１２０ｇ／ｍ２以下が好ましく、１１０ｇ／ｍ２以下がより好ましく、１００ｇ／ｍ２以下が更に好ましい。具体的には、ワイピングシートを構成する第１の繊維１１及び第２の繊維１２が交絡してなる繊維集合体１Ａの坪量は、５０ｇ／ｍ２以上１２０ｇ／ｍ２以下が好ましく、５５ｇ／ｍ２以上１１０ｇ／ｍ２以下がより好ましく、６０ｇ／ｍ２以上１００ｇ／ｍ２以下が更に好ましい。
【００５１】
繊維集合体１Ａを構成する第１の繊維１１の坪量は、４５ｇ／ｍ２以上が好ましく、５０ｇ／ｍ２以上がより好ましく、５５ｇ／ｍ２以上が更に好ましい。また第１の繊維の坪量は、１１５ｇ／ｍ２以下が好ましく、１１０ｇ／ｍ２以下がより好ましく、１０５ｇ／ｍ２以下が更に好ましい。具体的には、繊維集合体１Ａを構成する第１の繊維１１の坪量は、４５ｇ／ｍ２以上１１５ｇ／ｍ２以下が好ましく、５０ｇ／ｍ２以上１１０ｇ／ｍ２以下がより好ましく、５５ｇ／ｍ２以上１０５ｇ／ｍ２以下が更に好ましい。
【００５２】
繊維集合体１Ａを構成する第２の繊維１２の坪量は、３ｇ／ｍ２以上が好ましく、４ｇ／ｍ２以上がより好ましく、５ｇ／ｍ２以上が更に好ましい。また第２の繊維の坪量は、２０ｇ／ｍ２以下が好ましく、１５ｇ／ｍ２以下がより好ましく、１０ｇ／ｍ２以下が更に好ましい。具体的には、繊維集合体１Ａを構成する第２の繊維１２の坪量は、３ｇ／ｍ２以上２０ｇ／ｍ２以下が好ましく、４ｇ／ｍ２以上１５ｇ／ｍ２以下がより好ましく、５ｇ／ｍ２以上１０ｇ／ｍ２以下が更に好ましい。
【００５３】
ワイピング液が含浸されている状態において、ワイピングシート１における厚みＨ１（図１参照）は、ワイピングシートの４０Ｐａ荷重下において１ｍｍ以上であることが好ましく、１．２ｍｍ以上であることが更に好ましく、１．５ｍｍ以上であることが一層好ましい。また、同荷重下において５ｍｍ以下であることが好ましく、４ｍｍ以下であることが更に好ましく、３ｍｍ以下であることが一層好ましい。ワイピングシート１における厚みＨ１は、ワイピングシートの３７０Ｐａ荷重下において０．８ｍｍ以上３ｍｍ以下であることが好ましく、０．９ｍｍ以上２．８ｍｍ以下であることが更に好ましく、１ｍｍ以上２．５ｍｍ以下であることが一層好ましい。ワイピングシートにおける繊維集合体の厚みをこの範囲内に設定することで、ワイピングシートが十分な剛性及び強度を有するようになり、ワイピング時の操作性が良好になる。このような厚みを達成するためには、表面にエンボスパターンを施したり、表面を擦過し、毛羽立ち加工を施したりすればよい。
【００５４】
繊維間の空隙を増加させて、ワイピング液の担持量を増加させる観点から、繊維集合体１Ａに含まれる第１の繊維１１どうし、第１の繊維１１及び第２の繊維１２どうし、第２の繊維１２どうしはいずれも融着しないで交絡していることが好ましい。
【００５５】
本発明のワイピングシート１は、１回のワイピング、すなわち、ワイピング対象面を１回拭くことで、ワイピング液がワイピング面からワイピング対象面に放出される量は、畳（１８２０ｍｍ×９１０ｍｍ、面積１．６５５２ｍ２）をワイピング対象面としたときに、０．５ｇ／畳以上が好ましく、０．７ｇ／畳以上がより好ましく、１．０ｇ／畳以上が更に好ましい。放出される量の上限は、８ｇ／畳以下が現実的であり、７ｇ／畳以下が好ましく、６ｇ／畳以下が更に好ましい。上記放出量が少なすぎると十分に拭き取りができなくなり、多すぎるとワイピング面にワイピング液残りを生じやすくなる。このようなワイピング液の放出量は、本発明のワイピングシートで少なくとも６畳分ワイピングした後でも維持されることが好ましい。
【００５６】
液放出量の測定条件は、ワイピング荷重（荷重Ｗ）０．１６ｋＮ／ｍ２、ワイピング速度（速度Ｖ）１ｍ／ｓである。本発明のワイピングシートは、このような測定条件で測定したときの１畳当たりの放出量が、上述の範囲にあるものである。
【００５７】
ワイピング液がワイピングシート１に担持できる最大液担持量、すなわち、初期の液担持量は、ワイピングシートの寸法を例えば後述の実施例に記載のとおり、２８５ｍｍ×２０５ｍｍとしたときに、１ｇ／枚以上が好ましく、１０ｇ／枚以上がより好ましく、１２ｇ／枚以上が更に好ましい。初期の液担持量の上限は、４０ｇ／枚以下が現実的であり、３０ｇ／枚以下が好ましく、２０ｇ／枚以下が更に好ましい。このような構成とすることで、目標とする１回のワイピング当たり１ｇ／畳以上の液放出量が可能となり、且つ液放出量を持続させることが可能となる。
【００５８】
ワイピングシート１においては、ワイピング面側の毛管圧が、ワイピング面の反対側より高いことが好ましい。これにより、強い力でワイピングした場合でも、ワイピング対象面の汚れを拭き取るのに放出されるワイピング液の量を必要量にコントロールできる。そのため、ラグ、カーペット、床など拭き面積の広いワイピングの場合でも、ワイピング途中に新たなワイピングシートに交換する必要がないか、又は交換する回数を少なくすることが可能となる。
【００５９】
ここで、毛管圧は、以下の関係に従うことが知られている。
Ｐｃ  ＝  ２ｋγＬ／ｒ×ｃｏｓθ
式中、Ｐｃは繊維集合体の毛管圧（Ｎ／ｍ２）であり、γＬは液の表面張力（Ｎ／ｍ）であり、θは繊維と液体との接触角（ｒａｄ）であり、ｒは繊維径（ｍ）であり、ｋは補正係数である。
【００６０】
前記の式により導き出されるＰｃは繊維集合体の測定により導き出される要約統計量を用いた値である。Ｐｃを測定するためには液の表面張力、繊維径、繊維と液体との接触角、及び補正係数を測定する必要がある。表面張力は協和界面科学社製ＤＹ−２００のようなプレート法に基づく自動表面張力計で、２０℃、６５％ＲＨの環境下で１０回測定した平均値とする。繊維径は、走査型電子顕微鏡による観察から、観察倍率３５０倍で１観察あたり３０本測定し、これをランダムに計５か所、１５０本の繊維径を測定した平均値とする。繊維と液体との接触角はフーリエ変換赤外分光法（ＦＴＩＲ）により繊維集合体の構成繊維を同定し、同一組成の樹脂プレート上における接触角を測定する。具体的には、協和界面科学社製ＤＭｏ−９０１のような全自動接触角計で１μＬを滴下した後に３秒経過したときの接触角をプレート上５か所で測定し、その平均値とする。なお、繊維の材質が複数存在する場合は、それぞれの材質ごとに同様に接触角を測定し、Ｐｃ計算時の値としては、各繊維成分の表面積比に基づき接触角を加重平均した値を式内のθとする。補正係数は、ＪＩＳ  Ｐ  ８１４１に規定されるクレム吸水度の測定を行い、吸水高さから液の吸水重量を測定して、液の吸水重量を不織布を構成する毛管断面の総量で割ることで、毛管圧Ｐｃを導出できる、このようにして測定したＰｃから、補正係数ｋを算出する。
【００６１】
前記式から明らかなように、繊維径を細くするほど、毛管圧は高くなる。本発明のワイピングシート１では、ワイピング面側の毛管圧を、繊維径を細くして高めている。
【００６２】
ワイピングシート１に用いられるワイピング液は、一般に、湿式ワイピングシートで使用されるものと同様のものである。すなわち、ワイピング液は水単独でも、界面活性剤を含む水溶液でも構わないが、汚れ除去効率の観点から、界面活性剤を含む水溶液が好ましい。
【００６３】
界面活性剤は、非イオン性界面活性剤、両性界面活性剤、陽イオン性界面活性剤又は陰イオン性界面活性剤のいずれでも構わない。例えば、アルキルベンゼンスルホン酸等の陰イオン性界面活性剤や、ポリオキシエチレンアルキルエーテル等の非イオン界面活性を用いることができる。
【００６４】
ワイピング液は添加剤を含有してもよい。添加剤としては、すすぎ効果を高めることを目的とした、アクリル酸、メタクリル酸若しくはマレイン酸の重合体又はこれらの塩、並びにマレイン酸と他のビニル系モノマーとの共重合体又はこれらの塩などが挙げられる。また、殺菌剤、香料、芳香剤、消臭剤、研磨粒子、ｐＨ調整剤、アルコールなどの水溶性有機溶媒などが挙げられる。
【００６５】
界面活性剤及び上記のような添加剤の含有量は、一般に、湿式ワイピングシートで使用される範囲である。例えば、界面活性剤の含有量は、０．０１質量％〜１質量％とすることができる。
【００６６】
次に、本発明のワイピングシートの好適な製造方法を、図１及び図２（ａ）に示すワイピングシート１を例にとり、図３を参照しながら説明する。図３には、ワイピングシート１の製造に好適に用いられる製造装置１０が示されている。製造装置１０は、ウエブ形成部２０、第１交絡部３０、静電紡糸部４０、及び第２交絡部５０をこの順で備えている。
【００６７】
ウエブ形成部２０は、第１の繊維１１のウエブを形成するものである。ウエブ形成部２０は、ワイピングシート１の構成原料である第１の繊維１１からウエブを形成するカード機２５を備えている。
【００６８】
第１交絡部３０は、第１の繊維１１のウエブを水流によって交絡させるものである。第１交絡部３０は、第１の繊維１１のウエブに水流を吹き付ける第１水流ノズル３１と、無端ベルトからなる第１支持ベルト３２とを備えている。第１水流ノズル３１は、第１の繊維１１のウエブ及び第１支持ベルト３２の上方に位置しており、第１の繊維１１のウエブの幅方向全域にわたって高圧水流を吹き付けることができるようになっている。第１支持ベルト３２は、第１水流ノズル３１と対向して配されており、吹き付けられた水を透過させるために、格子状などのパターンで穴が空いた構造となっている（図示せず）。第１の繊維１１のウエブは、第１水流ノズル３１からの水流の吹き付けによって繊維どうしが交絡して第１繊維集合体２１を形成する。第１繊維集合体２１は、第１支持ベルト３２によって、静電紡糸部４０へ搬送される。
【００６９】
静電紡糸部４０は、静電紡糸法によって細径繊維からなる第２の繊維１２を生成させ、第１繊維集合体２１の一面に堆積させるものである。静電紡糸部４０は、第２の繊維１２の原料液を噴射し静電紡糸する噴射部４１と、噴射された該原料液を第２の繊維１２として捕集する捕集電極４２とを備えている。噴射部４１は第２の繊維１２の原料液の供給部、電極及び電圧印加部などから構成されており、幅方向に複数配されている（図示せず）。噴射部４１には正電圧又は負電圧が印加されるようになっている。捕集電極４２は噴射部４１と対向して配置されている。捕集電極４２は導電性部材からなり、接地されている。捕集電極４２は、一つの捕集電極４２が幅方向全域にわたって配されていてもよく、複数の捕集電極４２が噴射部４１の位置に対応するように幅方向に沿って配されていてもよい。
【００７０】
各噴射部４１に電圧が印加されると、第２の繊維１２の原料液は噴射部４１から噴射されるまでの間に静電誘導によって帯電し、帯電した状態で噴射される。帯電した状態で噴射された原料液は電界の作用によって、原料液の自己反発等が生じ、ナノサイズレベルの細径繊維（ナノファイバ）として第２の繊維１２が生成される。生成した第２の繊維１２は、捕集電極４２の近傍を走行する第１繊維集合体２１の一方の面に、搬送方向Ｒに沿ってストライプ状となるように堆積し、積層体１５となる。この静電紡糸工程によって、第１の繊維１１及び第２の繊維１２からなる積層体１５が形成される。得られた積層体１５は第２交絡部５０へ搬送される。
【００７１】
静電紡糸法における第２の繊維１２の原料液としては、第２の繊維１２を構成する高分子化合物が溶媒に溶解又は分散した液、あるいは高分子化合物を溶融した融液を用いることができる。高分子化合物が溶媒に溶解又は分散した液を用いる方法を溶液型静電紡糸法ともいうことができ、高分子化合物を溶融した融液を用いる方法を溶融型静電紡糸法ともいうことができる。本発明においては、いずれの静電紡糸法を用いることもできる。
【００７２】
第２交絡部５０では、第１の繊維１１及び第２の繊維１２からなる積層体１５に水流を吹き付けて、第１の繊維１１と第２の繊維１２とを交絡させて、ワイピングシート１の繊維集合体１Ａを形成する。第２交絡部５０は、積層体１５の上方に位置しており、積層体１５に第１の繊維１１側から水流を吹き付ける第２水流ノズル５１と、搬送されている積層体１５の下方に備えられている第２支持ベルト５２とから構成される。
【００７３】
図３に示すとおり、第２水流ノズル５１は、積層体１５の第２の繊維１２側に位置しており、積層体１５の幅方向全域にわたって水流を吹き付けることができるようになっている。第２水流ノズル５１から第２の繊維１２側の面に向かって吹き付けられた水流は、積層体１５の第１の繊維１１側の面を第２支持ベルト５２の上面に密着するように押し当てる。このときに、第１の繊維１１と第２の繊維１２との間、及び第２の繊維１２どうしの間で三次元的な交絡や繊維のより分けが起こり、第２繊維集合体２２が第１繊維集合体２１と交絡した状態で第１の面１Ｆに形成される。これらの工程によって、第１の繊維１１と第２の繊維１２とが三次元的に交絡した繊維集合体１Ａを得ることができる。繊維集合体１Ａは、第１の面１Ｆを上面にした状態で下流へ搬送される。この状態では、繊維集合体１Ａにはワイピング液が担持されていない。
【００７４】
第２繊維集合体２２を含む第１の面１Ｆ側の全面に凸部１Ｐを形成させたワイピングシート１を製造する場合、繊維集合体１Ａを得た後、更に以下の工程に供することによって凸部１Ｐを形成させることができる。まず、反転ロール（図示せず）を介して繊維集合体１Ａの面を反転させ、第２の面１Ｒ側を上面にして搬送する。その後、パンチングメタルやプラスチックネット等といった複数の開孔部を有する凸部形成部材（図示せず）と、その上面に備えられた第３水流ノズル（図示せず）との間に繊維集合体１Ａを搬送し、第３水流ノズルから水流を繊維集合体１Ａの第２の面１Ｒ側へ吹き付ける。この吹き付けによって、繊維集合体１Ａの第１の面１Ｆ側は、凸部形成部材に押し当てられるとともに、開孔部内に繊維が突出する。その結果、繊維集合体１Ａには、第１の面１Ｆ側に突出した凸部１Ｐを形成させることができる。
【００７５】
また、第２繊維集合体２２にのみ凸部１Ｐを形成させたワイピングシート１を製造する場合、第２繊維集合体２２の配置位置に相当する部分に複数の開孔部を有し、且つ他の部分には開孔部を有しない凸部形成部材を用いて、上述の方法と同様に水流の吹き付けを行えばよい。
【００７６】
最後に、繊維集合体１Ａを下流に向けて搬送し、目的とする乾式のワイピングシート１を得ることができる。また、繊維集合体１Ａを下流に向けて搬送した後、目的とするワイピングシート１における第２の面に対応する面１Ｒ側から、繊維集合体１Ａにワイピング液を供給して担持させる。この工程を経て、目的とする湿式のワイピングシート１が得られる。
【００７７】
ワイピング液の担持量は、６ｇ／枚以上が好ましく、８ｇ／枚以上がより好ましく、１０ｇ／枚以上が更に好ましい。ワイピング液の含有量の上限は、４０ｇ／枚以下が好ましく、３０ｇ／枚以下がより好ましく、２０ｇ／枚以下が更に好ましい。ワイピング液を担持させる方法は、スプレー、塗布、浸漬などの方法をとることができる。
【００７８】
このようにして製造されたワイピングシート１は、該ワイピングシート単体で、又はワイパーなどの清掃用具に付着させて、床面、壁面等の建物、戸棚、窓ガラス、鏡、ドア、ドアノブ等の建具、ラグ、カーペット、机食卓等の家具、キッチン、トイレ、身体の清拭や、衛生用品、包装などにも使用できる。
【００７９】
以上、本発明をその好ましい実施形態に基づき説明したが、本発明は前記実施形態に制限されない。例えば図３において、第１及び第２水流ノズル３１，５１の本数及び水圧などは同じでもよく、あるいは異なっていてもよい。また、凸部１Ｐを形成させるための第３水流ノズルにおいても同様である。
【００８０】
また、第２交絡部５０での交絡の後で、積層体１５の第１の繊維１１の面側から更に水流を吹き付けて交絡してもよい。
【００８１】
また、前記実施形態のワイピングシートは、第１及び第２の繊維の二種類の繊維を含むものであったが、これに代えて三種類以上の繊維を含むワイピングシートであってもよい。
【００８２】
また、前記実施形態のワイピングシートは、ワイピング液を含む態様（湿式のワイピングシート）として説明したが、ワイピング液を含まない態様（乾式のワイピングシート）であってもよい。本発明のワイピングシートがいずれの態様であっても、本発明の効果は十分に奏される。
【００８３】
また、本発明のワイピングシート１の製造方法では、第２繊維集合体２２を静電紡糸部４０及び第２交絡部５０における一連の工程で形成したが、この工程に限られない。例えば、静電紡糸部４０に代えて、別途の工程で製造した第２の繊維１２からなる繊維シート等を、目的とする第２繊維集合体２２の形状に加工したものを、第１繊維集合体２１の上面に配置し、然る後に、第２交絡部５０の水流の吹き付けによって交絡させることによって形成してもよい。本発明のワイピングシート１をこのような工程で製造した場合でも、本発明の効果は十分に奏される。
【実施例】
【００８４】
以下、実施例により本発明を更に詳細に説明する。しかしながら本発明の範囲は、かかる実施例に制限されない。
【００８５】
〔実施例１〕
上述した製造方法に従って、ワイピングシート１を製造した。第１の繊維１１としてＰＥＴ：アクリル：レーヨン＝７：１．５：１．５を質量割合で含む平均直径１１．４μｍの混綿体を用いた。第２の繊維１２として電界紡糸法で得られた平均直径１μｍのポリプロピレンを用いた。繊維集合体１Ａの坪量は６５ｇ／ｍ２とし、第１の繊維１１の坪量は６０ｇ／ｍ２とし、第２の繊維１２の坪量は５ｇ／ｍ２とした。第１の面１Ｆ側に配された第２繊維集合体２２は、図２（ｂ）に示すような菱型の巨視的パターンを形成しており、第１の面１Ｆにおける面積比率は６５％とした。ワイピング面における第２の繊維の占める面積比率は、５２％であった。また、ワイピングシートの厚さ方向における第２の繊維の占める比率は１２％であった。
【００８６】
実施例１は、ワイピングシートにワイピング液を担持させた湿式のワイピングシートとした。ワイピングシートは矩形のものであり、その寸法は２８５ｍｍ×２０５ｍｍ、ワイピング液を含浸させた後の厚みは１．４ｍｍであった。ワイピング液は、第２の面側に位置する繊維集合体に少なくとも担持されていた。ワイピング液の担持量は２０ｇ／枚であった。ワイピング液は、界面活性剤（エマルゲン（登録商標）１０８、花王株式会社製）の０．０１質量％水溶液を用いた。
【００８７】
〔比較例１〕
繊維集合体として平均繊維径１１．４μｍの花王社製のクイックルワイパー立体吸着ウエットシートを用いた。このウエットシートは、第２の繊維は含まれていない湿式のものである。第１の面側に配された巨視的パターンからなる繊維の集合体は、図２（ｂ）に示すような菱型形状に成形した前記ウエットシートを第１の面１Ｆに配して、更に水流交絡させて形成した。ワイピング液を含浸させた後の厚みは１．３ｍｍであった。
【００８８】
〔微粒子汚れ判別の評価〕
まず、コンディショニングとして、ＪＩＳ  Ｚ  ８９０１に規定される試験用粉体１１種を１畳当たり０．６ｇ散布したフローリング（コンビットニューアドバンス１０１、ウッドワン社製）をワイピング対象面として、ワイピング液として界面活性剤（エマルゲン（登録商標）１０８、花王株式会社製）の０．０１質量％水溶液が２０ｇ／枚担持されている平均繊維径１１．４μｍのワイピングシートに、０．１６ｋＮ／ｍ２の荷重をかけて、ワイピング速度１ｍ／ｓでワイピングを１畳分（＝１．６ｍ２）行った。
【００８９】
次に、コンディショニングを行った後のフローリング１畳分をワイピング対象面として、実施例１及び比較例１のワイピングシートを用いて、０．１６ｋＮ／ｍ２の荷重をかけて、ワイピング速度１ｍ／ｓでワイピングを行った。ワイピング後の第１の面１Ｆ全体と第２繊維集合体２２との変色を以下の評価基準によってそれぞれ評価した。結果を表１及び図４に示す。第１の面１Ｆ全体の変色は、粒子の大小に関係なく汚れを捕集していることを指し、第２繊維集合体２２の変色は、粒径が小さい粒子に起因した汚れを捕集していることを指す。
Ａ：目視で変色が確認できる。
Ｂ：目視で変色が確認できない。
【００９０】
〔光透過率の評価〕
〔微粒子汚れ判別の評価〕でワイピングした後の実施例１及び比較例１のワイピングシートを１０５℃の恒温槽で３０分静置して乾燥状態とした後、波長３００〜８００ｎｍにおける光透過率を、光透過率測定装置（日立ハイテクサイエンス社製、Ｕ−３３１０）を用いて、３００ｎｍ〜８００ｎｍの波長域における透過率を１ｎｍ刻みに測定してプロットするという手順で測定した。結果を図５に示す。
【００９１】
【表１】
2019063015.tif 000003
【００９２】
表１及び図４に示すように、実施例１のワイピングシートでは、巨視的パターンからなる第２繊維集合体２２に強い変色が確認され、またそのコントラストも良好であり、コンディショニングのみでは捕集できていない微粒子を捕集できていることが目視で容易に判別できる。それに対して、比較例１のワイピングシートは、巨視的パターンからなる繊維の集合体に変色が確認できず、またコントラストも不良であり、微粒子が捕集できているかは判別できなかった。
【００９３】
実施例１及び比較例１のワイピングシートにおける光透過率の評価を行ったところ、図５に示すとおり、実施例１では、波長３５０ｎｍにおける光透過率の減少率が７４％、波長５５０ｎｍにおける光透過率の減少率が６１％、波長７５０ｎｍにおける光透過率の減少率が５３％であった。これに対して、比較例１では、波長３５０ｎｍにおける光透過率の減少率が４４％、波長５５０ｎｍにおける光透過率の減少率が１６％、波長７５０ｎｍにおける光透過率の減少率が９％であった。このことから、実施例１のワイピングシートでは、ワイピング後における光透過率の減少率が高くなっており、微粒子に起因する汚れが効果的に捕集できていることが判る。
【符号の説明】
【００９４】
１  ワイピングシート
１Ａ  繊維集合体
１Ｆ  第１の面（ワイピング面）
１Ｒ  第２の面
１Ｐ  凸部
１１  第１の繊維
１２  第２の繊維
１５  積層体
２１  第１の繊維の集合体
２２  第２の繊維の集合体
【図１】
2019063015.tif 000004
【図２】
2019063015.tif 000005
【図３】
2019063015.tif 000006
【図４】
2019063015.tif 000007
【図５】
2019063015.tif 000008